(57)【要約】【課題】  明るい光沢を有しながら、目立ちすぎることがなく、また調理器の内部構造を隠蔽しながら、各種のインジケータの光を容易に確認することができ、しかも防眩効果を有する調理器用トッププレートと、その製造方法を提供する。【解決手段】  本発明における結晶化ガラスは、オパール調の外観を呈するため、図１に示すように、調理器用トッププレート１０の裏面１０ａに光沢の強い装飾膜１１（例えばＴｉＮ膜）を形成しても、その内部で反射光が程良く散乱し、その結果、柔らかい光沢を有する高級感のある外観を得ることができる。【選択図】図１
2005063949.tif 000002
【特許請求の範囲】
【請求項１】
主結晶相としてβ−スポジュメン固溶体を含むＬｉ2Ｏ−Ａｌ2Ｏ3−ＳｉＯ2系の低膨張結晶化ガラスから形成されてなる調理器用トッププレートであって、前記β−スポジュメン固溶体の平均粒径が１００〜１０００ｎｍであることを特徴とする調理器用トッププレート。
【請求項２】
外観が、オパール調であることを特徴とする請求項１記載の調理器用トッププレート。
【請求項３】
β−スポジュメン固溶体は、平均粒径が１５０〜９００ｎｍであることを特徴とする請求項１又は２記載の調理器用トッププレート。
【請求項４】
β−スポジュメン固溶体は、粒径の変動係数が１０％以下であることを特徴とする請求項１〜３のいずれかに記載の調理器用トッププレート。
【請求項５】
結晶化ガラスは、肉厚４ｍｍにおいて、ＪＩＳ  Ｚ８７２９に基づくＬ*ａ*ｂ*表示系の明度値Ｌ*が３０〜８７の範囲にあることを特徴とする請求項１〜４のいずれかに記載の調理器用トッププレート。
【請求項６】
結晶化ガラスは、肉厚４ｍｍでの平均透過率が、波長４００〜８００ｎｍにおいて０．１〜６０％であることを特徴とする請求項１〜５のいずれかに記載の調理器用トッププレート。
【請求項７】
結晶化ガラスは、肉厚４ｍｍでの平均透過率が、波長１〜２μｍにおいて５０％以上であることを特徴とする請求項１〜６のいずれかに記載の調理器用トッププレート。
【請求項８】
結晶化ガラスは、ＺｎＯ含有量が２質量％未満であることを特徴とする請求項１〜７のいずれかに記載の調理器用トッププレート。
【請求項９】
結晶化ガラスは、質量百分率で、ＳｉＯ2  ５５〜７０％、Ａｌ2Ｏ3  １５〜３０％、Ｌｉ2Ｏ  ２．５〜６％、ＺｎＯ  ２％未満、ＢａＯ  ０〜５％、ＴｉＯ2  １〜６％、ＺｒＯ2  ０〜４％、Ｐ2Ｏ5  ０〜５％、ＭｇＯ  ０〜３％、Ｎａ2Ｏ  ０〜４％、Ｋ2Ｏ  ０〜４％を含有することを特徴とする請求項１〜８のいずれかに記載の調理器用トッププレート。
【請求項１０】
結晶化ガラスは、３０〜７５０℃における平均線熱膨張係数が、−１０〜＋３０×１０-7／℃であることを特徴とする請求項１〜９のいずれかに記載の調理器用トッププレート。
【請求項１１】
調理面の反対側の面に、装飾膜が形成されてなることを特徴とする請求項１〜１０のいずれかに記載の調理器用トッププレート。
【請求項１２】
質量百分率で、ＳｉＯ2  ５５〜７０％、Ａｌ2Ｏ3  １５〜３０％、Ｌｉ2Ｏ  ２．５〜６％、ＺｎＯ  ２％未満、ＢａＯ  ０〜５％、ＴｉＯ2  １〜６％、ＺｒＯ2  ０〜４％、Ｐ2Ｏ5  ０〜５％、ＭｇＯ  ０〜３％、Ｎａ2Ｏ  ０〜４％、Ｋ2Ｏ  ０〜４％を含有するガラス基板を準備し、このガラス基板を７００〜９００℃の温度域で３０〜１８０分間熱処理した後、９００〜１１００℃の温度域で１０〜１８０分間熱処理することによって、内部にβ−スポジュメン固溶体を析出させることを特徴とする調理器用トッププレートの製造方法。
【発明の詳細な説明】
【技術分野】
【０００１】
本発明は、結晶化ガラスからなる調理器用トッププレートと、その製造方法に関するものである。
【背景技術】
【０００２】
家庭用や業務用の調理器として、従来からガスコンロを採用したガス調理器だけでなく、ラジエントヒーターやハロゲンヒーターを採用した赤外線加熱調理器、電磁加熱（ＩＨ）調理器が使用されるようになってきた。
【０００３】
特に電磁加熱調理器に用いられるトッププレートには、熱効率、安全性、熱衝撃性の高いことが要求され、そのため電磁誘導加熱量が小さく、熱膨張係数の低い結晶化ガラス基板が使用されてきた。
【０００４】
ところで調理器用トッププレートの本来の役割は、加熱装置に対して、水、調味料、食品等が飛散するのを防止することであるが、最近では、この役割に加え、加熱装置、配線等の調理器の内部構造を隠蔽して美観を向上させることも求められるようになってきている。
【０００５】
調理器用トッププレートの材料として結晶化ガラス基板を用いる場合、調理器の内部構造を隠蔽するには、主に２つの方法がある。
【０００６】
第１の方法は、低膨張結晶化ガラス基板自体を、不透明又は半透明にすることである。例えば、下記の特許文献１には、着色剤によって濃色に着色された低膨張結晶化ガラスが記載され、また下記の特許文献２には、透明から不透明までの範囲の可視光線透過特性を有する低膨張結晶化ガラスが記載されている。
【０００７】
第２の方法は、透明な低膨張結晶化ガラス基板の表面に印刷法を用いて装飾膜を形成し、この装飾膜によって調理器の内部構造を隠蔽することである。例えば、下記の特許文献３には、裏面（調理面の反対側の面）に、貴金属と卑金属からなるラスター彩の装飾膜を設けた調理器用トッププレートが記載されている。
【０００８】
しかしながら特許文献１に記載の低膨張結晶化ガラスは、色調が濃色であるため、印加される電力量等を表示するインジケータの光を確認しずらいという問題がある。すなわち電磁加熱調理器のトッププレートの場合、インジケータをトッププレートの裏面側に設ける場合が多いが、調理面側からは赤色のインジケータの光がかろうじて見えるだけであり、インジケータが赤色以外の色を発光する場合であっても、トッププレートが赤色以外の光（例えば青色や黄色）を全く透過しないために、そのような色の光を調理面側に表示することができない。従って、インジケータが赤色以外の色を発光する場合、その色の光を調理面側に表示させるためには、トッププレートの所定箇所に孔を開ける必要があり、そのために、トッププレートに欠けや割れが生じやすくなるという問題があった。
【０００９】
また調理器用トッププレートの商品価値を高める要素の一つとして、外観意匠性が重視されつつあり、以前は濃色が主流であったが、最近は明るい光沢を有する色合いのものが好まれつつある。しかしながら、特許文献１の結晶化ガラスは、色調が濃色であり、消費者の最近の趣向に十分に応えることができない。
【００１０】
また特許文献２に記載の低膨張結晶化ガラスは、ガラス中に亜鉛尖晶石を析出させるため、ＺｎＯを２〜５重量％含有しているが、このようにＺｎＯを多量に含有すると、熱処理時にガラスが失透しやすい。そのため特に半透明の色調を得ようとする場合には、色調が微妙に変化しやすく、安定して生産することができないという製造上の問題がある。
【００１１】
さらに特許文献３の調理器用トッププレートは、装飾膜の色調や光沢がそのまま調理器用トッププレートの外観に反映されるため、トッププレートが目立ちすぎてしまい、キッチン全体と調和せず、美観上好ましくないことがある。また光沢が強すぎて、調理する人が眩しく調理しづらいといった安全上の問題や、ちらつきによる不快感に加え、眼精疲労の心配もある。
【００１２】
このような事情から、特許文献４では、新しい外見と光学特性をもつ調理器用トッププレートが提案されている。
【特許文献１】特公平３−９０５６号公報
【特許文献２】特開平５−２１３６２９号公報
【特許文献３】特公平７−１７４０９号公報
【特許文献４】特表２００１−５０１１６８号
【発明の開示】
【発明が解決しようとする課題】
【００１３】
特許文献４に記載の調理器用トッププレートは、Ｌｉ2Ｏ−Ａｌ2Ｏ3−ＳｉＯ2系の低膨張結晶化ガラスからなり、５０％以上のくもりを呈するものであり、実施例として、結晶粒径が８０ｎｍ以下のβ−スポジュメン固溶体を含む乳白色の結晶化ガラスが開示されている。
【００１４】
しかしながら、このような結晶粒径の小さい結晶化ガラスは、可視光が散乱し難いため、透明性が高くなりやすい。そのため、例え乳白色の外観が得られたとしても、色調が非常に薄く、調理器の内部構造を隠蔽する効果に乏しい。
【００１５】
本発明の目的は、明るい光沢を有しながら、目立ちすぎることがなく、また調理器の内部構造を隠蔽しながら、各種のインジケータの光を容易に確認することができ、しかも防眩効果を有する調理器用トッププレートと、その製造方法を提供することである。
【課題を解決するための手段】
【００１６】
本発明の調理器用トッププレートは、主結晶相としてβ−スポジュメン固溶体を含むＬｉ2Ｏ−Ａｌ2Ｏ3−ＳｉＯ2系の低膨張結晶化ガラスから形成されてなる調理器用トッププレートであって、前記β−スポジュメン固溶体の平均粒径が１００〜１０００ｎｍであることを特徴とする。
【００１７】
また本発明の調理器用トッププレートの製造方法は、質量百分率で、ＳｉＯ2  ５５〜７０％、Ａｌ2Ｏ3  １５〜３０％、Ｌｉ2Ｏ  ２．５〜６％、ＺｎＯ  ２％未満、ＢａＯ  ０〜５％、ＴｉＯ2  １〜６％、ＺｒＯ2  ０〜４％、Ｐ2Ｏ5  ０〜５％、ＭｇＯ  ０〜３％、Ｎａ2Ｏ  ０〜４％、Ｋ2Ｏ  ０〜４％の組成を有するガラス基板を準備し、このガラス基板を７００〜９００℃の温度域で３０〜１８０分間熱処理した後、９００〜１１００℃の温度域で１０〜１８０分間熱処理することによって、内部にβ−スポジュメン固溶体を析出させることを特徴とする。
【発明を実施するための最良の形態】
【００１８】
本発明の調理器用トッププレートは、主結晶相としてβ−スポジュメン固溶体を含むＬｉ2Ｏ−Ａｌ2Ｏ3−ＳｉＯ2系の低膨張結晶化ガラスから形成され、前記β−スポジュメン固溶体の平均粒径が１００〜１０００ｎｍであるため、明るく柔らかな色合いの上品なオパール調の外観を得ることができる。
【００１９】
また、この結晶化ガラスに入射する光は、可視域において適度に散乱するため、優れた防眩効果を有している。つまり上記のようなβ−スポジュメン固溶体を含む結晶化ガラスは、オパール調の外観が発現されやすく、可視域において適度な散乱効果を得やすいという利点がある。尚、本発明において、オパール調とは、一般にオパールに特徴的に示される特異な可視光の散乱を有する外観や色調を意味している。このような外観や色調は、散乱体である粒子が可視光の短波長領域を散乱することで、物体の透過光が黄色みを帯び、散乱光が青みを帯びることで得られる。
【００２０】
本発明において、主結晶相であるβ−スポジュメン固溶体は、平均粒径が１００〜１０００ｎｍである。つまりβ−スポジュメン固溶体の平均粒径が１００ｎｍ未満では、可視光の散乱効果が低減し、透明性が高くなり、オパール調の外観が発現されにくい。一方、平均粒径が１０００ｎｍ超では、白濁が強くなりすぎ、透明性が失われる。β−スポジュメン固溶体の平均粒径の好ましい範囲は、１５０〜９００ｎｍ、より好ましい範囲は、２００〜８００ｎｍである。
【００２１】
またβ−スポジュメン固溶体は、結晶粒径が均一であることが望まれ、次式で示される粒径の変動係数（ＣＶ値）が１０％以下であることが好ましい。
【００２２】
ＣＶ＝（σ／Ｄ）×１００[％]
ただし、上式において、σは標準偏差、Ｄは平均粒径を意味している。
【００２３】
つまり結晶化ガラス中で散乱される光の波長は、結晶粒径によって決まるため、変動係数が１０％を超えると、結晶粒径が不均一になり、オパール調の外観が得られがたくなる。また結晶粒径の不均一領域が破壊の起点となって、結晶化ガラスの強度が低下する虞れもある。
【００２４】
また本発明における結晶化ガラスは、肉厚４ｍｍにおいて、ＪＩＳ  Ｚ８７２９に基づくＬ*ａ*ｂ*表示系の明度値Ｌ*が、３０〜８７、好ましくは３０〜８０、より好ましくは４０〜６０の範囲にあると、特に美観性に優れたオパール調の外観が得られるため好ましい。
【００２５】
さらに本発明における結晶化ガラスは、肉厚４ｍｍでの平均透過率が、波長４００〜８００ｎｍにおいて０．１〜６０％であることが好ましい。すなわち肉厚４ｍｍでの平均透過率が、０．１％未満では、トッププレートを透過する光量が減少しすぎ、透光性が悪く、オパール調の外観が得られがたくなる。またトッププレートの裏面側に設けられるインジケータの光が確認しずらくなる。一方、６０％超では、光散乱性が弱くなり、色調が非常に薄くなるため、調理器の内部構造を隠蔽し難くなる。肉厚４ｍｍでの平均透過率が波長４００〜８００ｎｍの可視域において０．１〜６０％であると、トッププレートの裏面に光沢の強い装飾膜を形成しても、この装飾膜からの反射光が、トッププレート内部で程良く散乱されるため、鋭い光沢色が緩和され、柔らかい光沢を有する高級感のある外観が得られるという利点もある。この平均透過率は、１〜６０％がより好ましく、２〜５０％であることがさらに好ましい。特に青色や黄色のインジケータの光を透過させたい場合には、この平均透過率を３０％以上にすることが望ましい。
【００２６】
また本発明における結晶化ガラスは、熱線が透過しやすく、被調理物を効率良く加熱することができるように、肉厚４ｍｍでの平均透過率が、波長１〜２μｍの赤外域において５０％以上であることが好ましい。より好ましい範囲は、６０％以上、さらに好ましい範囲は７０％以上、最も好ましい範囲は８０％以上である。
【００２７】
また調理器用トッププレートに使用される結晶化ガラスは、加熱、冷却が繰り返されるため、熱膨張係数が低く、耐熱衝撃性に優れていることが要求される。３０〜７５０℃における平均線熱膨張係数が、−１０〜＋３０×１０-7／℃の範囲であれば、加熱時にトッププレート内部の温度分布に差が発生しても、膨張差で割れることがないため好ましい。さらに３０〜７５０℃における平均線熱膨張係数が、−１０〜＋２０×１０-7／℃であれば、非常に優れた耐熱衝撃性が得られるためより好ましい。
【００２８】
また本発明における結晶化ガラスは、質量百分率で、ＳｉＯ2  ５５〜７０％、Ａｌ2Ｏ3  １５〜３０％、Ｌｉ2Ｏ  ２．５〜６％、ＺｎＯ  ２％未満、ＢａＯ  ０〜５％、ＴｉＯ2  １〜６％、ＺｒＯ2  ０〜４％、Ｐ2Ｏ5  ０〜５％、ＭｇＯ  ０〜３％、Ｎａ2Ｏ  ０〜４％、Ｋ2Ｏ  ０〜４％を含有することが好ましい。
【００２９】
結晶化ガラスの組成範囲を上記のように限定した理由は、次のとおりである。
【００３０】
ＳｉＯ2は、ガラスのネットワークフォーマーであると共に、結晶を構成する成分であるが、その含有量が５５％より少ないと、ガラスが失透しやすくなり、化学耐久性も低下する。一方、７０％より多いと、ガラスの溶解性が悪くなる。ＳｉＯ2の好ましい含有量は、６０〜６９％である。
【００３１】
Ａｌ2Ｏ3も、結晶を構成する成分であるが、１５％より少ないと、ガラスの溶融性が悪くなる。一方、３０％より多いと、ガラスが失透しやすくなり、化学的耐久性が低下する。Ａｌ2Ｏ3の好ましい含有量は、１５〜２５％である。
【００３２】
Ｌｉ2Ｏも、結晶を構成する成分であるが、２．５％より少ないと、所望の結晶が析出し難くなる。一方、６％より多いと、ガラスの化学的耐久性が悪くなる。Ｌｉ2Ｏの好ましい含有量は、３〜５％である。
【００３３】
ＺｎＯは、結晶を析出させやすくする成分であるが、その含有量は厳密に規制しなければならない。つまりＺｎＯが多くなると、ガラスが失透しやすくなり、ガラスの徐冷時や結晶化時に、異種結晶が析出しやすくなる。よってＺｎＯの含有量は、２％未満、好ましくは１．５％未満、さらに好ましくは１％未満に規制すべきである。
【００３４】
ＢａＯは、ガラスの溶融性を向上し、失透物の発生を防止する成分であるが、５％より多いと、所望の結晶量が得られがたく、また熱膨張係数が高くなって熱的特性が低下する。ＢａＯの好ましい含有量は、０〜４％である。
【００３５】
ＴｉＯ2は、核形成剤として作用する成分である。１％より少ないと、結晶化が安定して起こらず、結晶が粗大になる結果、化学的耐久性が低下する。一方、６％より多いと、色調が褐色になり透明性が損なわれる。ＴｉＯ2の好ましい含有量は、１〜５％である。
【００３６】
ＺｒＯ2も核形成剤として作用する成分であるが、４％より多いと、ガラス中に失透物が発生しやすくなる。ＺｒＯ2の好ましい含有量は、０〜３％である。
【００３７】
尚、ＴｉＯ2とＺｒＯ2は、合量で２〜６．９％の範囲にあることが好ましい。すなわちＴｉＯ2とＺｒＯ2の合量値が、２％より少ないと、十分に核形成が起こらず、結晶が粗大となり、化学的耐久性が低下する。また６．９％より多いと、ガラスの溶解性が悪くなると共に、色調が褐色になって透明性が損なわれる。
【００３８】
Ｐ2Ｏ5は、ＺｒＯ2の難溶解性を著しく改善する効果を有する成分であるが、５％より多いと、ガラスが分相しやすくなって均一なガラスが得られ難くなる。Ｐ2Ｏ5の好ましい含有量は、０〜３％である。
【００３９】
ＭｇＯは、結晶を析出しやすくする成分であるが、３％より多いと、熱膨張係数が大きくなりすぎる。ＭｇＯの好ましい含有量は、０〜２％である。
【００４０】
Ｎａ2ＯとＫ2Ｏは、ガラスの溶解性を向上させる成分であるが、各々４％より多いと、化学的耐久性が著しく悪くなる。またこれらの成分の合量が７％より多いと、結晶性が悪くなると共に、熱膨張係数が高くなりすぎるため好ましくない。
【００４１】
また本発明においては、上記成分以外にも、Ａｓ2Ｏ3、Ｓｂ2Ｏ3、ＣａＯ、ＰｂＯ等の成分を各々２％まで含有させることによって、ガラスの溶解性、作業性、均一性等を向上させることができる。ただしＡｓ2Ｏ3は、環境負荷物質であるため、極力使用を避けるべきである。さらにガラスの安定化を改善するため、Ｆ2、Ｃｌ2、ＳＯ3、Ｆｅ2Ｏ3の１種又は２種以上を合量で０．５％まで含有させることができる。
【００４２】
本発明における結晶化ガラスは、上記組成からなるガラス成形体を所望の条件で熱処理することによって作製することができる。例えばβ−スポジュメン固溶体は、結晶化のための熱処理温度を高くするほど、その平均粒径が大きくなる傾向にあり、より具体的には、ガラスを９００〜１１００℃の温度域で１０分間以上熱処理することによって所望の結晶を析出させることができる。より安定して結晶化を行うためには、まず７００〜９００℃の温度域で３０〜１８０分間熱処理し核形成を行った後、９００〜１１００℃の温度域で１０〜１８０分間熱処理し結晶を均一に析出させることが好ましい。
【００４３】
また上記したように、透明結晶化ガラス基板からなるトッププレートの裏面に光沢の強い装飾膜を形成すると、眩しくなりやすいが、本発明における結晶化ガラスは、オパール調の外観を呈するため、図１に示すように、調理器用トッププレート１０の裏面１０ａに光沢の強い装飾膜１１（例えばＴｉＮ膜）を形成しても、その内部で反射光が程良く散乱し、その結果、柔らかい光沢を有する高級感のある外観を得ることができる。つまり本発明のトッププレートは、正反射光を適度に抑制する防眩効果を有するため、裏面に形成される装飾膜の光沢の強弱を問わない。そのためデザインバリエーションが大幅に拡大され、従来よりも外観意匠性の高いものが容易に得られる。
【００４４】
本発明で使用する装飾膜としては、Ｔｉ、Ｎｂ、Ｗ及びＭｏからなる群より選ばれた１種の金属の窒化物、Ｓｉ、Ｔｉ、Ａｌ、Ｎｂ、Ｗ、Ｍｏ、Ｓｎ、Ｃｒ、Ｐｔ及びＡｕからなる群より選ばれた１種の金属、ステンレス、ハステロイ、インコネル及びニクロムからなる群より選ばれた１種の合金、ステンレス、ハステロイ、インコネル及びニクロムからなる群より選ばれた１種の合金の窒化物を含む膜が適している。特にＴｉＮからなる遮光膜は、膜中の窒素含有量を変化させることによって、窒素の少ない順に、銀色、金色、赤黒色、黒色と無段階的に外観が変化し、所望の色調を得やすいため好ましい。
【００４５】
また遮光膜に加え、酸化防止膜を形成することも可能である。酸化防止膜は、Ｓｉ、Ｔｉ、Ａｌ、Ｎｂ、Ｗ、Ｍｏ、Ｔａ及びＳｎからなる群より選ばれた１種又は２種以上の金属の窒化物、又はＳｉ、Ａｌ及びＴｉからなる群より選ばれた１種の金属の酸化物を含む膜が適しており、遮光膜の上層に形成したり、ガラス基板と遮光膜との間に形成することができる。酸化防止膜を形成することにより、遮光膜が酸化されにくくなり、熱による遮光膜の変質を抑制することができる。
【実施例】
【００４６】
以下、本発明の調理器用トッププレートを実施例に基づいて説明する。
【００４７】
まず重量百分率で、ＳｉＯ2  ６５．９％、Ａｌ2Ｏ3  ２２．０％、ＭｇＯ  ０．１％、Ｌｉ2Ｏ  ４．０％、Ｎａ2Ｏ  ０．５％、Ｋ2Ｏ  ０．５％、Ｐ2Ｏ5  １．５％、ＺｒＯ2  ２．５％、ＴｉＯ2  ２．０％、Ａｓ2Ｏ3  １．０％の組成となるようにガラス原料を調合し、白金ルツボを用いて１５８０℃で１６時間溶融した後、カーボン台上に流し出し、ローラー成形することによって５ｍｍ厚の板状ガラスを作製した。次いで、この板状ガラスを７００℃で炉冷した。
【００４８】
こうして得られた板状ガラスを３００℃／時の速度で７８０℃まで昇温し、その温度で１２０分間保持して核形成を行い、次いで８０℃／時の速度で、表１に示す温度（２次処理温度）まで昇温し、各温度で１２０分間保持して結晶成長を行い、結晶化ガラスを作製した。また各結晶化ガラスの主結晶相、平均結晶粒径、粒径変動係数、明度値Ｌ*、可視光平均透過率、赤外光平均透過率、熱膨張係数、外観および防眩性を調べ、その結果を表１、２に示した。尚、表中の主結晶相に記載されたβ−Ｓは、β−スポジュメン固溶体を示し、β−Ｑは、β−石英固溶体を示す。
【００４９】
【表１】
2005063949.tif 000003
【００５０】
【表２】
2005063949.tif 000004
【００５１】
表から明らかなように、実施例１〜４の結晶化ガラスは、主結晶相がβ−スポジュメン固溶体であり、平均結晶粒径が３００〜８００ｎｍ、粒径変動係数が８％以下、明度値Ｌ*が４０〜７０、可視光平均透過率が８〜５０％、赤外光平均透過率が５５〜８５％、熱膨張係数が＋５〜＋１１×１０-7／℃であり、いずれも外観がオパール調で、防眩性が良好であった。
【００５２】
これに対し、比較例１は、主結晶相がβ−石英固溶体であり、平均結晶粒径が７０ｎｍ、粒径変動係数が１２％、明度値Ｌ*が５、可視光平均透過率が８６％であり、外観が透明で、防眩性に劣っていた。
【００５３】
また比較例２は、主結晶相がβ−スポジュメン固溶体であったが、平均結晶粒径が１５００ｎｍ、粒径変動係数が１１％、明度値Ｌ*が９０、可視光平均透過率が０％、赤外光透過率が３０％であり、外観が白色で不透明であるため、防眩性の評価はできなかった。
【００５４】
尚、表１、２における主結晶相は、粉末法によるＸ線回折によって確認した。平均結晶粒径は、結晶化ガラスの一部を電子顕微鏡で観察して求めた。粒径変動係数（ＣＶ）は、電子顕微鏡で平均結晶粒径（Ｄ）と標準偏差（σ）を求め、次式から計算した。
【００５５】
ＣＶ（粒径変動係数）＝（σ／Ｄ）×１００[％]
また明度値Ｌ*は、側色色差計（ＪＵＫＩ株式会社製ＪＰ７２００Ｆ／Ｃ）を用いて測定した。可視光平均透過率及び赤外光平均透過率は、各試料ガラスを厚み４ｍｍに研磨した後、積分球を設置した分光光度計を用いて波長４００〜８００ｎｍにおける平均透過率と、波長１〜２μｍにおける平均透過率を測定したものである。熱膨張係数は、差動検出式相対膨張計を用いて３０〜７５０℃における平均線熱膨張係数を測定した。外観は、目視で観察することによって判断し、試料ガラスを黒い背景上に置いた時、青白い散乱光が観察され、且つ透過光が黄色に観察される場合をオパール調として判断した。防眩性は、各試料ガラスの片面に膜厚０．５μｍのＴｉＮ膜をスパッタ法によって成膜し、４０Ｗランプで膜を形成していない側の面を照らした時の反射光を直視した際、眩しさを感じない場合は「良好」とし、眩しさを感じる場合は、「不良」とした。
【産業上の利用可能性】
【００５６】
以上のように、本発明の調理器用トッププレートは、明るい光沢を有しながら、目立ちすぎることがなく、また赤色以外のインジケータの光を容易に確認することができ、しかも優れた防眩効果を有している。よって赤外線加熱調理器や電磁加熱（ＩＨ）調理器として好適であり、さらにはガス調理器に使用することも可能である。
【００５７】
また本発明の製造方法によると、上記の調理器用トッププレートを容易に製造することが可能である。
【図面の簡単な説明】
【００５８】
【図１】本発明の調理器用トッププレートを示す部分断面図である。
【符号の説明】
【００５９】
１０  調理器用トッププレート
１０ａ  裏面
１１  装飾膜
【図１】
2005063949.tif 000005